(57)【要約】  下記要件［ａ］〜［ｃ］を同時に満たすエチレン系樹脂は、強度と成形性に優れ、ブロー成形体（中空成形体）に好適に用いられる。［ａ］ＡＳＴＭ‐Ｄ‐１６９３に準拠して測定した、５０℃における耐環境応力破壊性（ＥＳＣＲ）Ｔが曲げ弾性率１０００ＭＰａ〜１５００ＭＰａの場合は５００時間以上であり、曲げ弾性率１５００ＭＰａ〜２０００ＭＰａの場合は１００時間以上であること、［ｂ］１９０℃における溶融張力が５０（ｍＮ）以上であること、［ｃ］ 溶融延伸破断速度が９０（ｍ／ｍｉｎ）以下であること。【特許請求の範囲】
【請求項１】
下記要件［ａ］〜［ｃ］を同時に満たすエチレン系樹脂；
［ａ］ ＡＳＴＭ−Ｄ−１６９３に準拠して測定した、５０℃における耐環境応力破壊性（ＥＳＣＲ）Ｔ（ｈｒ）が曲げ弾性率１０００ＭＰａ〜１５００ＭＰａの場合は５００時間以上であり、曲げ弾性率１５００ＭＰａ〜２０００ＭＰａの場合は１００時間以上であること、
［ｂ］ １９０℃における溶融張力が５０（ｍＮ）以上であること、
［ｃ］ 溶融延伸破断速度が９０（ｍ／ｍｉｎ）以下であること。
【請求項２】
上記要件［ａ］〜［ｃ］に加えて、下記要件［ｄ］、［ｅ］及び［ｆ］を同時に満たす請求項１に記載のエチレン系樹脂；
［ｄ］ ＡＳＴＭ‐Ｄ‐７９０に準拠して、２３℃で測定した曲げ弾性率Ｍ（ＭＰａ）が、１０００≦Ｍ≦２０００を満たすこと、
［ｅ］ ＪＩＳ Ｋ７２１０に準拠して１９０℃、２．１６ｋｇ荷重で測定したＭＦＲ（ｇ／１０ｍｉｎ）が０．１０以上、２．０未満であること、
［ｆ］ ＪＩＳ Ｋ７２１０に準拠して１９０℃で２．１６ｋｇ荷重で測定したＭＦＲ（ｇ／１０ｍｉｎ）および２１．６ｋｇ荷重で測定したＨＬＭＦＲ（ｇ／１０ｍｉｎ）の比であるＭＦＲ比（ＨＬＭＦＲ／ＭＦＲ）が５０以上、１５０未満であること。
【請求項３】
請求項１または２に記載のエチレン系樹脂から形成されるブロー成形体。
【請求項４】
燃料タンク、工業薬品缶またはボトル容器である請求項３に記載のブロー成形体。
【発明の詳細な説明】
【技術分野】
【０００１】
本発明は、強度と成形性に優れるポリエチレン系樹脂およびその樹脂からなるブロー成形体（中空成形体）に関する。
【背景技術】
【０００２】
従来、中空成形体の分野においては資源保護および廃棄物量削減の視点から樹脂使用量を如何に削減するかが、大きな問題となっていた。また、生産コストをミニマイズする為に、成形の容易なポリエチレンの提供が望まれていた。【０００３】
しかしながら、たとえば洗剤等の容器に利用されているポリエチレン、特に高密度ポリエチレンからなる中空成形体の分野においては、内容液充填時および輸送時等において必要とされる座屈強度を確保する為に容器肉厚を厚くせざるを得ず、その結果、樹脂使用量の増大につながっていたのである。樹脂使用量を減らすために容器肉厚を薄くすると、座屈強度を確保する為に、密度が高く剛性の高いポリエチレン樹脂の使用が必要である。しかし、既存の高密度、高剛性ポリエチレン材料を用いた場合では、内容液としての洗剤や柔軟材、漂白剤を貯蔵すると、ボトルの耐環境応力破壊性（ＥＳＣＲ）の不足により容器に亀裂が発生することが多く、実用化を妨げていた。【０００４】
ＥＳＣＲを確保する為に、ポリエチレン樹脂を高分子量化するとメルトフローレート（ＭＦＲ）が低下し、その結果、成形時流動性が低下する為に生産性に乏しくなることも知られている。例えば、特表２００３−５０７５３８号公報には従来から知られるバイモーダルプロセスを用いてＥＳＣＲを良好にしたポリエチレン系樹脂容器の記載がある。しかしながら、該公報実施例に記載された樹脂の、２１．６ｋｇ荷重のＭＦＲは７．３（ｇ／１０ｍｉｎ）以下と流動性に乏しく、また、溶融張力や溶融延伸破断速度に代表される成形性においても実用レベルにあるとは考え難い。【０００５】
以上述べた背景技術の下、薄肉化しても座屈強度に優れ、かつ耐環境応力破壊性に優れ、且つ成形性にも優れるポリエチレン中空成形体を調製することが可能な高密度ポリエチレン系樹脂からなる中空成形体用ポリエチレン系樹脂、およびその樹脂からなる中空成形体の出現が望まれていた。【０００６】
また、中空成形体の生産性向上の為には溶融張力が高く、かつパリソンのカットが容易に行なえる樹脂も望まれている。さらに、生産性を向上させる為には高速生産を行なった場合でも製品肌が悪化しないことも重要な要件となっていた。
【特許文献１】特表２００３−５０７５３８号公報
【発明の開示】
【発明が解決しようとする課題】
【０００７】
本発明は、上記のような従来技術に伴う問題を解決しようとするものであって、曲げ弾性率が高く座屈強度に優れ、かつボトルＥＳＣＲに優れ環境応力亀裂が入りにくいにも関わらず成形性に優れたポリエチレン系樹脂およびその樹脂からなる中空成形体を提供することを目的としている。
【課題を解決するための手段】
【０００８】
本発明のエチレン系樹脂は、下記要件［ａ］〜［ｃ］を同時に満たすことを特徴としている。【０００９】
［ａ］ ＡＳＴＭ‐Ｄ‐１６９３に準拠して測定した、５０℃における耐環境応力破壊性（ＥＳＣＲ）Ｔが曲げ弾性率１０００ＭＰａ〜１５００ＭＰａの場合は５００時間以上であり、曲げ弾性率１５００ＭＰａ〜２０００ＭＰａの場合は１００時間以上であること。【００１０】
［ｂ］ １９０℃における溶融張力が５０（ｍＮ）以上であること。【００１１】
［ｃ］ 溶融延伸破断速度が９０（ｍ／ｍｉｎ）以下であること。【００１２】
本発明のエチレン系樹脂の好ましい態様は、前記要件［ａ］〜［ｃ］に加えて、下記要件［ｄ］〜［ｆ］を満たす。【００１３】
［ｄ］ ＡＳＴＭ‐Ｄ‐７９０に準拠して、２３℃で測定した曲げ弾性率Ｍ（ＭＰａ）が、１０００≦Ｍ≦２０００を満たすこと。【００１４】
［ｅ］ ＪＩＳ Ｋ７２１０に準拠して１９０℃で２．１６ｋｇ荷重で測定したＭＦＲ（ｇ／１０ｍｉｎ）が０．１０以上、２．０未満であること。【００１５】
［ｆ］ ＪＩＳ Ｋ７２１０に準拠して１９０℃で２．１６ｋｇ荷重で測定したＭＦＲ（ｇ／１０ｍｉｎ）および２１．６ｋｇ荷重で測定したＨＬＭＦＲ（ｇ／１０ｍｉｎ）の比であるＭＦＲ比（ＨＬＭＦＲ／ＭＦＲ）が５０以上、１５０未満であること。【００１６】
さらに本発明は、前記エチレン系樹脂から形成されるブロー成形体、好ましくは燃料タンク、工業薬品缶またはボトル容器に関する。
【発明の効果】
【００１７】
本発明のエチレン系樹脂は剛性とＥＳＣＲに優れ、さらにはパリソンの安定性とカット性にも優れ、該樹脂から形成されるボトルは外観にも優れる。本発明のエチレン系樹脂ならびに中空成形体は、洗剤、シャンプー、リンス、漂白剤、柔軟仕上げ剤、化粧品、ワックス、食用油、マヨネーズ、練りわさび等の容器、燃料タンク、工薬缶、ドラム缶、貯水槽などの用途に好適に用いることができる。
【発明を実施するための最良の形態】
【００１８】
以下本発明に係るエチレン系樹脂およびそれからなるブロー成形体について詳説する。【００１９】
本発明のエチレン系樹脂は、前記した要件［ａ］〜［ｃ］を同時に満たし、好ましくは［ａ］〜［ｃ］に加えて要件［ｄ］〜［ｆ］も満たす。以下これらの要件について詳説する。【００２０】
要件［ａ］
本発明のエチレン系樹脂は、ＡＳＴＭ‐Ｄ‐１６９８に準じて測定したＥＳＣＲ（耐環境応力破壊性）Ｔが、曲げ弾性率１０００ＭＰａ以上、１５００ＭＰａ未満の場合は５００時間以上であり、好ましくは６００時間以上、１０００時間以下であり、より好ましくは６００時間以上、１０００時間以下である。曲げ弾性率１５００ＭＰａ以上、２０００ＭＰａ未満の場合は１００時間以上であり、好ましくは１００時間以上、５００時間以下であり、より好ましくは１５０時間以上、５００時間以下である。【００２１】
本エチレン系樹脂を用いると剛性が高いにも関わらず耐環境応力亀裂を発生させない。【００２２】
エチレン系樹脂のＴは、後述するエチレン系重合体（Ｅ）においてエチレン主鎖にプロピレン、ブテン‐１、ヘキセン‐１、４‐メチルペンテン‐１、オクテン‐１等の炭素数３〜２０のα‐オレフィン、好ましくはブテン‐１、ヘキセン‐１、４‐メチルペンテン‐１、オクテン‐１に由来する骨格を０．０１モル％〜０．５モル％の範囲で共重合することによって上記範囲内で調整することが可能である。Ｔを小さくするには共重合させるコモノマー量を減じ、逆にＴを大きくするためにはコモノマー量を増加させればよい。【００２３】
要件［ｂ］
本発明のエチレン系樹脂は、１９０℃における溶融張力が５０（ｍＮ）以上、好ましくは５０（ｍＮ）以上、３００（ｍN）以下であり、より好ましくは５５（ｍＮ）以上、３００（ｍN）以下である。【００２４】
溶融張力が５０（ｍＮ）以上であると、パリソン押出時の安定性において好ましい。【００２５】
エチレン系樹脂の溶融張力を増加させる方法としては、例えば低ＭＦＲポリエチレンあるいは長鎖分岐をもつポリエチレンをブレンドする方法が挙げられる。低ＭＦＲポリエチレンは重合時の水素／エチレン比のコントロールにより得られることが公知である。長鎖分岐をもつポリエチレンとしては、例えば高圧法ポリエチレン、クロム系触媒を用いて重合されたポリエチレン、メタロセンを用いて重合されたポリエチレンを例示することができる。すなわち、低ＭＦＲポリエチレンや長鎖分岐をもつポリエチレンのブレンド量を制御することによって、エチレン系樹脂の溶融張力を上記範囲にすることが可能である。【００２６】
要件［ｃ］
本発明のエチレン系樹脂は、溶融延伸破断速度が９０（ｍ／ｍｉｎ）以下、好ましくは１（ｍ／ｍｉｎ）以上、８０（ｍ／ｍｉｎ）以下である。【００２７】
溶融延伸破断速度が９０（ｍ／ｍｉｎ）以下であるとパリソンをカットする際のカット性に優れる為に好ましい。【００２８】
エチレン系樹脂の溶融延伸破断速度を減少させる方法としては、例えば低ＭＦＲポリエチレンあるいは長鎖分岐をもつポリエチレンをブレンドする方法がある。低ＭＦＲポリエチレンは重合時の水素／エチレン比のコントロールにより得られることが公知である。長鎖分岐をもつポリエチレンとしては、例えば高圧法ポリエチレン、クロム系触媒を用いて重合されたポリエチレン、メタロセンを用いて重合されたポリエチレンを例示することができる。すなわち、低ＭＦＲポリエチレンや長鎖分岐をもつポリエチレンのブレンド量を制御することによって、エチレン系樹脂の溶融延伸破断速度を上記範囲にすることが可能である。【００２９】
要件［ｄ］
本発明のエチレン系樹脂は、ＪＩＳ Ｋ６９２２‐２に準じて測定した曲げ弾性率Ｍが１０００ＭＰａ以上、２０００ＭＰａ以下、好ましくは１１００ＭＰａ以上、１８００ＭＰａ以下、より好ましくは１２００ＭＰａ以上、１７００ＭＰａ以下である。剛性が高いことは中空成形体成形時にボトル座屈強度が大きくなり好ましい。また、弾性率を高くした方がボトル座屈強度が向上する結果、薄肉化できるメリットがあるので好ましい。【００３０】
エチレン系樹脂の曲げ弾性率を増加させる方法としては、例えば樹脂の密度を高くする方法がある。ポリエチレン樹脂の密度を高くするには、例えば重合時のコモノマー量を減らすなどの公知の方法が挙げられる。【００３１】
要件［ｅ］
本発明のエチレン系樹脂は、ＪＩＳ Ｋ７２１０に準拠して１９０℃で２．１６ｋｇ荷重で測定したメルトフローレートが０．１〜２０（ｇ／１０ｍｉｎ）の範囲にあることが好ましい。さらに好ましくは０．２〜１．５（ｇ／１０ｍｉｎ）の範囲である。この範囲にあると良好な成形性、すなわち成形性時の流動性を良好に保ち、押出特性に優れる。【００３２】
要件［ｆ］
本発明のエチレン系樹脂は、２１．６ｋｇ荷重で測定したメルトフローレート（ＨＬＭＦＲ）の値を、２．１６ｋｇ荷重で測定したメルトフローレート（ＭＦＲ）の値で除した値（ＨＬＭＦＲ／ＭＦＲ）が、５０以上１５０未満、好ましくは７０以上１２５未満である。この範囲にあるポリエチレン系樹脂を用いた中空成形体はボトルの外観に優れる。【００３３】
エチレン系樹脂の、ＨＬＭＦＲ／ＭＦＲの値を増加させる方法としては、例えば分子量の異なるエチレン系樹脂をブレンドすることや連続２段重合法によって、分子量分布を広くするという公知の方法を採用する方法が挙げられる。このように分子量分布をコントロールすることで、エチレン系樹脂のＨＬＭＦＲ／ＭＦＲの値を上記範囲内とすることができる。【００３４】
また、本発明のブロー成形体の好ましい態様は中空成形体であり、これは単層または多層であってよい。このような中空成形体は、燃料タンク、工業薬品缶、洗剤、漂白剤または柔軟剤等の貯蔵用ボトル容器として好適に用いられる。【００３５】
以下に、本発明に係るエチレン系樹脂およびその樹脂を用いたブロー成形体、好ましくは中空成形体について具体的に説明する。【００３６】
エチレン系樹脂
本発明のエチレン系樹脂は、前記要件［ａ］〜［ｃ］、好ましくは［ａ］〜［ｃ］に加えて前記要件［ｄ］〜［ｆ］を満たす限りは、その構成成分種や構成比、構成方法を特に限定するものではないが、通常は後述するエチレン系重合体（Ｅ）を必須成分として、前記要件［ａ］〜［ｃ］、好ましくは［ａ］〜［ｆ］を満たす範囲で前記要件［a］がエチレン系重合体（Ｅ）とは異なるオレフィン系樹脂（Ｒ）をブレンドすることによって調製される。オレフィン系樹脂（Ｒ）としては、具体的には、エチレン系重合体、プロピレン系重合体、ブテン系重合体、4-メチル-1-ペンテン系重合体、3-メチル-1-ブテン系重合体、1-ヘキセン系重合体、1-オクテン系重合体などが挙げられる。これらの中でも、エチレン系重合体（Ｅ）とは前記要件［a］が異なるエチレン系重合体（Ｅ'）が好ましい。このようなエチレン系重合体（Ｅ'）としては、ウルトゼックス15150J、ウルトゼックス20100J（商品名、株式会社プライムポリマー社製）などのチーグラーナッタ触媒で製造される低密度ポリエチレン、エボリューSP1540、エボリューSP2040（商品名、株式会社プライムポリマー社製）などのメタロセン触媒低密度ポリエチレン、ミラソン11Ｐ、ミラソン14Ｐ（商品名、株式会社プライムポリマー社製）などの高圧法低密度ポリエチレン、Hi‐zex 7800M、Hi‐zex 1810J（商品名、株式会社プライムポリマー社製）などの高密度ポリエチレンを例示することができる。このようなエチレン系重合体（Ｅ'）としては、高圧法低密度ポリエチレン、高密度ポリエチレンまたは線状低密度ポリエチレンが好ましい。【００３７】
本発明のエチレン系樹脂においては、エチレン系樹脂に占めるエチレン系重合体（Ｅ）とエチレン系重合体（Ｅ'）の合計量が、通常７０重量％以上、好ましくは８０重量％以上、より好ましくは９０重量％以上、とりわけ好ましいのは１００重量％である。また、本発明のエチレン系樹脂中の、エチレン系重合体（Ｅ）とエチレン系重合体（Ｅ'）の合計に占めるエチレン系重合体（Ｅ'）の組成比率は、通常５０重量％以下、好ましくは３０重量％以下、より好ましくは２０重量％以下である。また、エチレン系重合体（Ｅ）は単独で用いても２種以上混合して用いてもよい。【００３８】
次に、本発明に係るエチレン系重合体（Ｅ）の製造方法について説明する。【００３９】
エチレン系重合体（Ｅ）の製造方法
本発明に係るエチレン系重合体（Ｅ）は、例えば、
（Ａ）シクロペンタジエニル基とフルオレニル基が第１４族原子を含む共有結合架橋によって結合されている遷移金属化合物と、
（Ｂ）(B-1)有機金属化合物、
(B-2)有機アルミニウムオキシ化合物、および
(B-3)遷移金属化合物と反応してイオン対を形成する化合物
から選ばれる少なくとも１種の化合物と、
（Ｃ）担体
とから形成されるオレフィン重合用触媒を用いて、エチレンを単独重合させるかまたはエチレンと炭素原子数３〜２０のα‐オレフィンとを共重合させることによって得ることができる。【００４０】
さらに詳しく述べると、今回用いた（Ａ）、（Ｂ）および（Ｃ）は以下の通りである。【００４１】
（Ａ）遷移金属化合物
遷移金属化合物（Ａ）としては、以下に記載する一般式（１）および（２）で表される遷移金属化合物が好んで用いられる。【００４２】
【化１】
2007094376.tif 000002
【００４３】
【化２】
2007094376.tif 000003
【００４４】
〔上記一般式（１）、（２）中、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19およびＲ20は水素原子、炭化水素基、ケイ素含有炭化水素基から選ばれ、それぞれ同一でも異なっていてもよく、Ｒ7〜Ｒ18までの隣接した置換基は互いに結合して環を形成してもよく、Ａは一部不飽和結合および／または芳香族環を含んでいてもよい炭素原子数２〜２０の２価の炭化水素基であり、Ｙとともに環構造を形成しており、ＡはＹと共に形成する環を含めて２つ以上の環構造を含んでいてもよく、Ｙは炭素またはケイ素であり、Ｍは周期表第４族から選ばれた金属であり、Ｑはハロゲン、炭化水素基、アニオン配位子または孤立電子対で配位可能な中性配位子から同一または異なる組合せで選んでもよく、ｊは１〜４の整数である。〕
本発明においては、上記一般式（１）または（２）で表される遷移金属化合物（A）の中でも、Ｒ7〜Ｒ10が水素であり、Ｙが炭素であり、ＭがＺｒであり、ｊが２である化合物が好んで用いられる。【００４５】
後述する実施例で用いた遷移金属化合物（Ａ）は具体的には下記式（３）であるが、本発明はこの化合物に何ら限定されるものではない。【００４６】
【化３】
2007094376.tif 000004
【００４７】
得られた遷移金属化合物の構造は、２７０ＭＨｚ 1Ｈ-ＮＭＲ（日本電子 GSH-270）、ＦＤ‐質量分析（日本電SX-102A）を用いて決定された。【００４８】
前記一般式（１）または（２）で表される遷移金属化合物（Ａ）は、例えばＷＯ ０１／２７１２４号公報に記載されている方法に準拠して調製できる。【００４９】
(B-1) 有機金属化合物
本発明で必要に応じて用いられる(B-1)有機金属化合物として、具体的には下記のような有機アルミニウム化合物が挙げられる。【００５０】
一般式  ＲamＡｌ（ＯＲb）nＨpＸq
（式中、ＲaおよびＲbは、互いに同一でも異なっていてもよく、炭素原子数が１〜１５、好ましくは１〜４の炭化水素基を示し、Ｘはハロゲン原子を示し、ｍは０＜ｍ≦３、ｎは０≦ｎ＜３、ｐは０≦ｐ＜３、ｑは０≦ｑ＜３の数であり、かつｍ＋ｎ＋ｐ＋ｑ＝３である。）で表される有機アルミニウム化合物である。今回実施例において用いたアルミニウム化合物はトリイソブチルアルミニウム、またはトリエチルアルミニウムである。【００５１】
(B-2) 有機アルミニウムオキシ化合物
本発明で必要に応じて用いられる(Ｂ-2)有機アルミニウムオキシ化合物は、従来公知のアルミノキサンであってもよく、また特開平２‐７８６８７号公報に例示されているようなベンゼン不溶性の有機アルミニウムオキシ化合物であってもよい。【００５２】
後述する実施例で用いた有機アルミニウムオキシ化合物は市販されている日本アルキルアルミ株式会社製のＭＡＯ／トルエン溶液である。【００５３】
(B-3) 遷移金属化合物と反応してイオン対を形成する化合物
本発明で必要に応じて用いられる遷移金属化合物と反応してイオン対を形成する化合物(B-3)（以下、「イオン化イオン性化合物」という。）としては、特開平１‐５０１９５０号公報、特開平１‐５０２０３６号公報、特開平３‐１７９００５号公報、特開平３‐１７９００６号公報、特開平３‐２０７７０３号公報、特開平３‐２０７７０４号公報、ＵＳ５３２１１０６号公報などに記載されたルイス酸、イオン性化合物、ボラン化合物およびカルボラン化合物などを挙げることができる。さらに、ヘテロポリ化合物およびイソポリ化合物も挙げることができる。このようなイオン化イオン性化合物（B-3）は、１種単独でまたは２種以上組み合せて用いられる。【００５４】
後述する実施例においては、（Ｂ）成分として上記した（B-1）および（B-2）の２つを用いた。【００５５】
（Ｃ）担体
本発明で必要に応じて用いられる（Ｃ）担体は、無機または有機の化合物であって、顆粒状ないしは微粒子状の固体である。【００５６】
このうち無機化合物としては、多孔質酸化物、無機ハロゲン化物、粘土、粘土鉱物またはイオン交換性層状化合物が好ましい。【００５７】
このような多孔質酸化物は、種類および製法によりその性状は異なるが、本発明に好ましく用いられる担体は、粒径が１〜３００μｍ、好ましくは３〜２００μｍであって、比表面積が５０〜１０００ｍ2／ｇ、好ましくは１００〜８００ｍ2／ｇの範囲にあり、細孔容積が０.３〜３.０ｃｍ3／ｇの範囲にあることが望ましい。このような担体は、必要に応じて８０〜１０００℃、好ましくは１００〜８００℃で焼成して使用される。【００５８】
後述する実施例で用いた担体は平均粒径が１２μｍ、比表面積が８００ｍ2／ｇであり、細孔容積が１.０ｃｍ3／ｇである旭硝子株式会社製のＳｉＯ2を用いた。【００５９】
重  合
エチレン系重合体（Ｅ）は、上記のようなオレフィン重合用触媒を用いて、エチレンを単独重合させるかまたはエチレンと炭素原子数３〜２０のα‐オレフィンとを共重合させることにより得られる。【００６０】
重合の際には、各成分の使用法、添加順序は任意に選ばれるが、以下のような方法(P-1)〜(P-7)が例示される。【００６１】
(P-1) 遷移金属化合物（Ａ）（以下単に「成分（Ａ）」という。）を担体（Ｃ）に担持した触媒成分、および（B-1）有機金属化合物、（B-2）有機アルミニウムオキシ化合物および（B-3）イオン化イオン性化合物から選ばれる少なくとも１種の成分（Ｂ）（以下単に「成分（Ｂ）」という。）を任意の順序で重合器に添加する方法。【００６２】
(P-2) 成分（Ａ）と成分（Ｂ）とを担体（Ｃ）に担持した触媒を、重合器に添加する方法。【００６３】
(P-3) 成分（Ａ）と成分（Ｂ）とを担体（Ｃ）に担持した触媒成分、および成分（Ｂ）を任意の順序で重合器に添加する方法。この場合各々の成分（Ｂ）は、同一でも異なっていてもよい。【００６４】
(P-4) 成分（Ｂ）を担体（Ｃ）に担持した触媒成分、および成分（Ａ）を任意の順序で重合器に添加する方法。【００６５】
(P-5) 成分（Ｂ）を担体（Ｃ）に担持した触媒成分、成分（Ａ）、および成分（Ｂ）を任意の順序で重合器に添加する方法。この場合各々の成分（Ｂ）は、同一でも異なっていてもよい。【００６６】
(P-6) 成分（Ａ）と成分（Ｂ）とを担体（Ｃ）に担持した触媒を、成分（Ｂ）と予め接触させた触媒成分を、重合器に添加する方法。この場合各々の成分（Ｂ）は、同一でも異なっていてもよい。【００６７】
(P-7) 成分（Ａ）と成分（Ｂ）とを担体（Ｃ）に担持した触媒を、成分（Ｂ）と予め接触させた触媒成分、および成分（Ｂ）を任意の順序で重合器に添加する方法。この場合各々の成分（Ｂ）は、同一でも異なっていてもよい。【００６８】
上記（P-1）〜（P-7）の各方法においては、各触媒成分の少なくとも２つ以上は予め接触されていてもよい。【００６９】
上記の担体（Ｃ）に成分（Ａ）および成分（Ｂ）が担持された固体触媒成分はオレフィンが予備重合されていてもよい。この予備重合された固体触媒成分は、通常固体触媒成分１ｇ当たり、ポリオレフィンが０．１〜１０００ｇ、好ましくは０．３〜５００ｇ、特に好ましくは１〜２００ｇの割合で予備重合されて構成されている。【００７０】
また、重合を円滑に進行させる目的で、帯電防止剤やアンチファウリング剤などを併用したり、担体上に担持しても良い。【００７１】
重合は溶解重合、懸濁重合などの液相重合法および気相重合法のいずれにおいても実施でき、特に懸濁重合が好ましい。【００７２】
液相重合法において用いられる不活性炭化水素媒体として具体的には、プロパン、ブタン、ペンタン、ヘキサン、ヘプタン、オクタン、デカン、ドデカン、灯油などの脂肪族炭化水素；シクロペンタン、シクロヘキサン、メチルシクロペンタンなどの脂環式炭化水素；ベンゼン、トルエン、キシレンなどの芳香族炭化水素；エチレンクロリド、クロルベンゼン、ジクロロメタンなどのハロゲン化炭化水素またはこれらの混合物などを挙げることができ、オレフィン自身を溶媒として用いることもできる。【００７３】
上記のようなオレフィン重合用触媒を用いて、（共）重合を行うに際して、成分（Ａ）は、反応容積１リットル当り、通常１０-12〜１０-2モル、好ましくは１０-10〜１０-3モルになるような量で用いられる。【００７４】
必要に応じて用いられる成分(B-1)は、成分(B-1)と、成分（Ａ）中の遷移金属原子（Ｍ）とのモル比〔(B-1)／Ｍ〕が、通常０.０１〜１０００００、好ましくは０.０５〜５００００となるような量で用いられる。【００７５】
必要に応じて用いられる成分(B-2)は、成分(B-2)中のアルミニウム原子と、成分（Ａ）中の遷移金属原子（Ｍ）とのモル比〔(B-2)／Ｍ〕が、通常１０〜５０００００、好ましくは２０〜１０００００となるような量で用いられる。【００７６】
必要に応じて用いられる成分(B-3)は、成分(B-3)と、成分（Ａ）中の遷移金属原子（Ｍ）とのモル比〔(B-3)／Ｍ〕が、通常１〜１０、好ましくは１〜５となるような量で用いられる。【００７７】
また、このようなオレフィン重合用触媒を用いた重合温度は、通常−５０〜＋２５０℃、好ましくは０〜２００℃、特に好ましくは６０〜１７０℃の範囲である。重合圧力は、通常常圧〜１００ｋｇ／ｃｍ2 、好ましくは常圧〜５０ｋｇ／ｃｍ2の条件下であり、重合反応は、回分式（バッチ式）、半連続式、連続式のいずれの方法においても行うことができる。このうち、バッチ式で行うことが好ましい。重合は気相または重合粒子が溶媒中に析出しているスラリー相で行う。本発明では重合を反応条件の異なる２段以上に分けて行うことが好ましい。また、スラリー重合または気相重合の場合、重合温度は好ましくは７５〜９０℃、より好ましくは８０〜８５℃である。この温度範囲で重合することで、より組成分布が狭いエチレン系重合体が得られる。得られた重合体は数十〜数千μｍφ程度の粒子状である。重合器が二つからなる連続式で重合した場合には、良溶媒に溶解後に貧溶媒に析出させる、特定の混練機で十分に溶融混練するなどの操作が必要となる。【００７８】
エチレン系重合体（Ｅ）を例えば２段階で製造する場合、前段階で極限粘度が０．３〜１．８ｄｌ／ｇのエチレン重合体をエチレン系重合体（E）の４０〜８０重量％となる量を製造し、後段階で極限粘度が２．０〜８．０ｄｌ／ｇの（共）重合体をエチレン系重合体（E）の２０〜６０重量％量となる量を製造することが好ましい。この順番は逆でもよい。たとえば、前段階でエチレン単独重合体を製造し、後段階でエチレン・αオレフィン共重合体を製造することによって、エチレン系重合体（Ｅ）が得られる。【００７９】
極限粘度（［η］）はデカリン溶媒を用いて、１３５℃で測定した値である。すなわちエチレン系重合体約２０ｍｇをデカリン１５ｍｌに溶解し、１３５℃のオイルバス中で比粘度ηspを測定する。このデカリン溶液にデカリン溶媒を５ｍｌ追加して希釈後、同様にして比粘度ηspを測定する。この希釈操作をさらに２回繰り返し、濃度（Ｃ）を０に外挿した時のηsp／Ｃの値を極限粘度として求める。【００８０】
［η］＝ｌｉｍ（ηsp／Ｃ）  （Ｃ→０）
得られるエチレン系重合体の分子量は、重合系に水素を存在させるか、または重合温度を変化させることによって調節することができる。さらに、使用する成分（Ｂ）の違いにより調節することもできる。【００８１】
上記の重合方法で得られる、本発明に関わるエチレン系重合体（Ｅ）のコモノマー含量は、通常０．５モル％以下、好ましくは０．０１〜０．５モル％の範囲にある。【００８２】
重合反応により得られた重合体粒子は、以下の方法によりペレット化してもよい。【００８３】
［１］エチレン系重合体粒子および所望により添加される他の成分を、押出機、ニーダー等を用いて機械的にブレンドして、所定の大きさにカットする方法。【００８４】
［２］エチレン系重合体および所望により添加される他の成分を適当な良溶媒（たとえば；ヘキサン、ヘプタン、デカン、シクロヘキサン、ベンゼン、トルエンおよびキシレン等の炭化水素溶媒）に溶解し、次いで溶媒を除去、しかる後に押出機、ニーダー等を用いて機械的にブレンドして、所定の大きさにカットする方法。【００８５】
このようにして製造されるエチレン系重合体（Ｅ）は、通常上記要件［ａ］、［ｂ］を満たし、好ましくは上記要件［ｄ］、［ｅ］及び［ｆ］を満たすが、溶融延伸破断速度が通常９０（ｍ／ｍｉｎ）を超え、上記要件［ｃ］を満たさない。【００８６】
エチレン系樹脂の調製
エチレン系重合体（Ｅ）と、オレフィン系樹脂（Ｒ）好ましくはエチレン系重合体（Ｅ’）をブレンドして本発明のエチレン系樹脂を調製する方法としては、種々公知の方法を採用することができ、例えばヘンシェルミキサー、Ｖ−ブレンダー、リボンブレンダー、タンブラブレンダー等で混合する方法、あるいは混合後、一軸押出機、二軸押出機、ニーダー、バンバリーミキサー等で溶融混練後、造粒あるいは粉砕することにより調製することができる。【００８７】
本発明のエチレン系樹脂には、本発明の目的を損なわない範囲で、耐候性安定剤、耐熱安定剤、帯電防止剤、スリップ防止剤、アンチブロッキング剤、防曇剤、滑剤、染料、核剤、可塑剤、老化防止剤、塩酸吸収剤、酸化防止剤などの添加剤やカーボンブラック、酸化チタン、チタンエロー、フタロシアニン、イソインドリノン、キナクリドン化合物、縮合アゾ化合物、群青、コバルトブルー等の顔料が必要に応じて配合されていてもよい。【００８８】
本発明のエチレン系樹脂は、ブロー成形体、パイプや異形などの押出成形体、射出成形体などに成形することができる。これらの成形体には、エチレン系樹脂からなる部分と、他の樹脂からなる部分とを含む成形体（積層体等）が含まれる。【００８９】
中空成形体
本発明のブロー成形体及び好ましい態様である中空成形体は、上述したエチレン系樹脂を成形することによって得られる。本発明に係る中空成形体は、単層容器のように単層で形成されていてもよいし、また多層容器のように２層以上の多層で形成されていてもよい。【００９０】
たとえば多層容器が２層で形成されている場合、一の層が上述した本発明のエチレン系樹脂で形成され、他の層が、本発明のエチレン系樹脂とは異なる樹脂で形成されるか、あるいは、上述した本発明のエチレン系樹脂であって、一の層で使用したポリエチレン系樹脂とは異なる物性を有するエチレン系樹脂で形成することもできる。【００９１】
上記の異なる樹脂としては、たとえばポリアミド（ナイロン６、ナイロン６６、ナイロン１２、共重合ナイロンなど）、エチレン・ビニルアルコール共重合体、ポリエステル（ポリエチレンテレフタレートなど）、変性ポリオレフィンなどが挙げられる。【００９２】
本発明に係るポリエチレン中空成形体は、従来公知の中空成形（ブロー成形）法により調製される。ブロー成形法には各種方法があり、押出ブロー成形法、２段ブロー成形法、射出成形法に大別される。本発明においては、特に押出ブロー成形法が好ましく採用される。【００９３】
上記のようにして調製される中空成形体は、燃料タンク、工業薬品缶、漂白剤容器、洗剤容器、漂白剤用容器などの用途に適しており、たとえば化粧品、洗剤、柔軟仕上げ剤、シャンプー、リンス、トリートメント等に使用される家庭用・業務用の界面活性剤用容器または漂白剤用容器として好適に用いることができる。【００９４】
以下、本発明を実施例により説明するが、本発明は、これら実施例により何ら限定されるものではない。【００９５】
［実施例］
本願実施例で採用した樹脂測定法並びに成形体評価方法は以下のとおりである。【００９６】
［ｍ１］ＨＬＭＦＲ及びＭＦＲ： ＪＩＳ Ｋ７２１０に準拠、１９０℃、各々、２１．６ｋｇ及び２．１６ｋｇ荷重。【００９７】
［ｍ２］曲げ弾性率： ＡＳＴＭ‐Ｄ‐７９０に準拠。
［ｍ３］ベント法ＥＳＣＲ測定方法： ＡＳＴＭ‐Ｄ‐１６９３に準拠  ２ｍｍ厚みプレスシート  ５０℃、試験液 ノニオン系界面活性剤１０％水溶液（商品名 和光純薬；アンタロックス  Ｃｏ６３０）。
［ｍ４］溶融張力測定法：東洋精機キャピラリーレオメーター使用、
測定温度１９０℃、バレル径９．５ｍｍ、バレル押出速度１５ｍｍ／ｍｉｎ．、ノズル径２．１０ｍｍ、ノズル長さ８．０ｍｍ、引取り速度１０ｍ／ｍｉｎ.にて観測された張力を溶融張力とした。【００９８】
［ｍ５］溶融延伸破断速度測定法：東洋精機キャピラリーレオメーター使用、
測定温度１９０℃、バレル径９．５ｍｍ、バレル押出速度１５ｍｍ／ｍｉｎ．、ノズル径２．１０ｍｍ、ノズル長さ８．０ｍｍにてノズルから押出された溶融ストランドを引取り、ストランドが破断した速度を溶融延伸破断速度とした。【００９９】
［ｍ６］密度：ＪＩＳ Ｋ６９２２−２、ＭＦＲ計ストランド測定サンプルを沸水３０分アニール後に測定。【０１００】
［ｍ７］成形体のパリソンカット性評価： エチレン系樹脂を、押出ブロー成形機（プラコー（株）製、スクリュー径５０ｍｍ）を用い、ポリエチレンの成形温度１８０℃：、樹脂押出量：８ｋｇ／ｈｒ、金型温度：２５℃の成形条件でブロー成形し、内容量１Ｌ、重量５０ｇの円筒瓶を得た。【０１０１】
このボトル成形する際に、成形後パリソンが３０ショット連続で円滑に切断されたものをパリソンカット性良好、３０ショットの内１ショット以上パリソンがパリソンカッターに融着する等のカット不良が発生したものをパリソンカット性不良とした。また、目視にて、パリソンカット後のパリソン押出し時に中間部のパリソン直径がダイコア径の３０％より大きいものをパリソン安定性良好、小さくなるものをパリソン安定性不良として評価した。【０１０２】
〔製造例１〕
［固体触媒成分の調製］
２００℃で３時間乾燥したシリカ８．５ｋｇを３３リットルのトルエンで懸濁状にした後、メチルアルミノキサン溶液（Ａｌ＝１．４２モル／リットル）８２．７リットルを３０分で滴下した。次いで１.５時間かけて１１５℃まで昇温し、その温度で４時間反応させた。その後６０℃まで降温し、上澄み液をデカンテーション法によって除去した。得られた固体触媒成分をトルエンで３回洗浄した後、トルエンで再懸濁化して固体触媒成分（α）を得た（全容積１５０リットル）。【０１０３】
［担持触媒の調製］
充分に窒素置換した反応器中に、トルエンに懸濁させた固体触媒成分（α）をアルミニウム換算で１９．６０ｍｏｌを入れ、その懸濁液を攪拌しながら、室温下（２０〜２５℃）でジフェニルメチレン（シクロペンタジエニル）（2,7-ジ-t-ブチルフルオレニル）ジルコニウムジクロライド３７．３８ｍｍｏｌ／リットル溶液を２リットル（７４．７６ｍｍｏｌ）加えた後、６０分攪拌した。攪拌を停止後、上澄み液をデカンテーションで取り除き、ｎ−ヘキサン４０リットルを用いて洗浄を２回行い、得られた担持触媒をｎ‐ヘキサンにリスラリーし２５リットルの触媒懸濁液として、固体触媒成分（β）を得た。【０１０４】
［固体触媒成分（β）の予備重合］
攪拌機つき反応器に窒素雰囲気下、精製ｎ‐ヘキサン１５．８リットル、および上記固体触媒成分（β）を投入した後、トリイソブチルアルミニウム５ｍｏｌを加え、攪拌しながら、固体成分１ｇ当たり４時間で３ｇのポリエチレンを生成相当量のエチレンで予備重合を行った。重合温度は２０〜２５℃に保った。【０１０５】
重合終了後、攪拌を停止後、上澄み液をデカンテーションで取り除き、ｎ−ヘキサン３５リットルを用いて洗浄を４回行い、得られた担持触媒をｎ‐ヘキサン２０リットルにて触媒懸濁液として、固体触媒成分（γ）を得た。【０１０６】
［重合］
第１重合槽に、ヘキサンを４５リットル／ｈｒ、前記固体触媒成分（γ）をＺｒ換算原子に換算して０．１１ｍｍｏｌ／ｈｒ、トリエチルアルミニウムを２０ｍｍｏｌ／ｈｒ、エチレンを５．０ｋｇ／ｈｒ、水素を連続的に供給し、かつ重合槽内の液レベルが一定になるように重合槽内容物を連続的に抜出しながら、重合温度８５℃、反応圧８．５ｋｇ／ｃｍ2Ｇ、平均滞留時間２．５ｈｒという条件で重合を行った。【０１０７】
第１重合槽から連続的に抜出された内容物は、内圧０．２ｋｇ／ｍ2Ｇ、６５℃に保たれたフラッシュドラムで未反応エチレンおよび水素が実質的に除去される。その後、該内容物は、ヘキサン３５リットル／ｈｒ、エチレン４．０ｋｇ／ｈｒ、水素０．２Ｎ‐リットル／ｈｒ、１‐ヘキセン１３０ｇ／ｈｒとともに第２重合槽へ連続的に供給され、重合温度８０℃、反応圧４．５ｋｇ／ｃｍ2Ｇ、平均滞留時間１．２ｈｒという条件で引き続き重合を行った。【０１０８】
第２重合槽においても重合槽内の液レベルが一定になるように重合槽内容物を連続的に抜出し、該内容物中のヘキサン及び未反応モノマーを溶媒分離装置で除去、乾燥しエチレン系重合体を得た。得られたエチレン系重合体の密度は、９５８（ｋｇ／ｍ3）、ＭＦＲは０．５（ｇ／１０ｍｉｎ）であった。【０１０９】
次に該重合粒子１００重量部に対して、二次抗酸化剤としてのトリ（2,4-ジ-t-ブチルフェニル）フォスフェートを０．１５重量部、塩酸吸収剤としてのステアリン酸カルシウムを０.０５重量部、ボトルの埃付着防止を目的としてラウリルジエタノールアミンを０．１３重量部として配合した。
【実施例１】
【０１１０】
製造例１で得られた配合物（E１）９５重量部に対して、ＭＦＲが０．３（ｇ／１０ｍｉｎ）、密度が９２1（ｋｇ／ｍ3）の、高圧法にて製造された低密度ポリエチレンであるミラソン１０２（商品名、株式会社プライムポリマー社製）５重量部ドライブレンドした。しかる後にプラコー社製単軸押出機（６５ｍｍφ、Ｌ／Ｄ＝２５）を用い、設定温度２２０℃で、樹脂押出量２０ｋｇ／ｈｒで造粒して測定用試料とした。【０１１１】
このようにして得られたエチレン系樹脂の物性および該ポリエチレン系樹脂から得られたボトルの成形性および物性を表１に示す。【０１１２】
ＥＳＣＲと曲げ弾性率、溶融張力、溶融延伸破断速度のバランスが比較例に比べて優れることがわかる。
【実施例２】
【０１１３】
製造例１で得られた配合物（E１）；９０重量部、および、ＭＦＲ＝０．０４（ｇ／１０ｍｉｎ）、密度＝９５4（ｋｇ／ｍ3）の高密度ポリエチレン市販品 Ｈｉ‐ｚｅｘ７８００Ｍ（商品名、株式会社プライムポリマー社製）；１０重量部をブレンドすることによって調製したポリエチレン系樹脂の物性および当該樹脂から成る中空成形体の物性を表１に示す。【０１１４】
ＥＳＣＲと曲げ弾性率、溶融張力、溶融延伸破断速度のバランスが比較例に比べて優れることがわかる。
【実施例３】
【０１１５】
製造例１で得られた配合物（E１）；７５重量部、およびＭＦＲ＝０．２８（ｇ／１０ｍｉｎ）、密度＝９５０（ｋｇ／ｍ3）の高密度ポリエチレン市販品Ｈｉ‐ｚｅｘ７７００Ｍ（商品名、株式会社プライムポリマー社製）；１５重量部、およびＭＦＲ＝３５（ｇ／１０ｍｉｎ）、密度＝９６９（ｋｇ／ｍ3）の高密度ポリエチレンＨｉ‐ｚｅｘ１８１０Ｊ（商品名、株式会社プライムポリマー社製）；１０重量部をブレンドすることによって調製したポリエチレン系樹脂の物性および当該樹脂から成る中空成形体の物性を表１に示す。【０１１６】
ＥＳＣＲと曲げ弾性率、溶融張力、溶融延伸破断速度のバランスが比較例に比べて優れることがわかる。
【実施例４】
【０１１７】
製造例１に記載した方法に準拠して製造した、密度が９６３（ｋｇ／ｍ3）のエチレン系重合体粒子に対して製造例１と同様な配合処方を行って得られた配合物（Ｅ２）；９５重量部に、高圧法にて製造された低密度ポリエチレンであるミラソン１０２（商品名、株式会社プライムポリマー社製）５重量部をブレンドすることによって調製したしたポリエチレン系樹脂の物性および当該樹脂から成る中空成形体の物性を表１に示す。
【実施例５】
【０１１８】
実施例４で用いた配合物（Ｅ２）；９０重量部に、ＭＦＲ＝０．０４（ｇ／１０ｍｉｎ）、密度＝９５4（ｋｇ／ｍ3）の高密度ポリエチレン市販品 Ｈｉ‐ｚｅｘ７８００Ｍ（商品名、株式会社プライムポリマー社製）；１０重量部をブレンドすることによって調製したポリエチレン系樹脂の物性および当該樹脂から成る中空成形体の物性を表１に示す。
【実施例６】
【０１１９】
製造例１に記載した方法に準拠して製造した、密度が９６６（ｋｇ／ｍ3）のエチレン系重合体粒子に対して製造例１と同様な配合処方を行って得られた配合物（Ｅ３）；ＭＦＲ＝０．０４（ｇ／１０ｍｉｎ）、密度＝９５4（ｋｇ／ｍ3）の高密度ポリエチレン市販品 Ｈｉ‐ｚｅｘ７８００Ｍ（商品名、株式会社プライムポリマー社製）；１０重量部をブレンドすることによって調製したポリエチレン系樹脂の物性および当該樹脂から成る中空成形体の物性を表１に示す。【０１２０】
〔比較例１〕
製造例１で得られたエチレン系重合体配合物単独の物性および当該樹脂から成る中空成形体の物性を表1に示す。【０１２１】
ＥＳＣＲと曲げ弾性率、溶融張力、溶融延伸破断速度のバランスが実施例に比べて劣ることがわかる。【０１２２】
〔比較例２〕
チーグラー系触媒で製造された高密度ポリエチレン市販品Ｈｉ‐ｚｅｘ６００８Ｂ（商品名、株式会社プライムポリマー社製）の物性および当該樹脂から成る中空成形体の物性を表1に示す。【０１２３】
ＥＳＣＲと曲げ弾性率、溶融張力、溶融延伸破断速度のバランスが実施例に比べて劣ることがわかる。【０１２４】
〔比較例３〕
高密度ポリエチレン市販品ＨＢ３３３ＲＥ（商品名、株式会社日本ポリエチレン社製）の物性および当該樹脂から成る中空成形体の物性を表１に示す。【０１２５】
ＥＳＣＲと曲げ弾性率、溶融張力、溶融延伸破断速度のバランスが実施例に比べて劣ることがわかる。【０１２６】
〔比較例４〕
実施例４で用いたエチレン系重合体配合物（Ｅ２）の物性および当該樹脂から成る中空成形体の物性を表1に示す。ＥＳＣＲと曲げ弾性率、溶融張力、溶融延伸破断速度のバランスが実施例に比べて劣ることがわかる。【０１２７】
〔比較例５〕
実施例４で用いたエチレン系重合体配合物（Ｅ３）の物性および当該樹脂から成る中空成形体の物性を表1に示す。ＥＳＣＲと曲げ弾性率、溶融張力、溶融延伸破断速度のバランスが実施例に比べて劣ることがわかる。【０１２８】
〔比較例６〕
チーグラー系触媒で製造された高密度ポリエチレン市販品Ｈｉ‐ｚｅｘ３０００Ｂ（商品名、株式会社プライムポリマー社製）の物性および当該樹脂から成る中空成形体の物性を表1に示す。ＥＳＣＲと曲げ弾性率、溶融張力、溶融延伸破断速度のバランスが実施例に比べて劣ることがわかる。【０１２９】
【表１】
2007094376.tif 000005
【産業上の利用可能性】
【０１３０】
本発明のエチレン系樹脂は剛性とＥＳＣＲに優れ、さらにはパリソンの安定性とカット性にも優れ、該樹脂から形成されるボトルは外観にも優れる。本発明のエチレン系樹脂ならびに中空成形体は、洗剤、シャンプー、リンス、漂白剤、柔軟仕上げ剤、化粧品、ワックス、食用油、マヨネーズ、練りわさび等の容器、燃料タンク、工薬缶、ドラム缶、貯水槽などの用途において好適に用いられる。
【国際調査報告】
2007094376.tif 000006
2007094376.tif 000007
2007094376.tif 000008
2007094376.tif 000009
2007094376.tif 000010
2007094376.tif 000011